(57)【要約】【課題】  野菜包装等にも対応可能な防曇性を持ちながら、高速の自動包装機等にも対応可能な優れた平滑性を併せ持つ、練り込み型の熱可塑性樹脂用防曇剤およびそれを含む熱可塑性樹脂組成物を提供する。【解決手段】  熱可塑性樹脂用防曇剤はグリセリン脂肪酸エステルである成分（Ａ）と脂肪酸アミドである成分（Ｂ）と脂肪族アミンエチレンオキサイド付加物である成分（Ｃ）を含む防曇剤であって、成分（Ｂ）の配合割合が３０〜７０重量％であり、防曇剤のアミン価が５〜３５ｍｇＫＯＨ／ｇである。【選択図】  なし【特許請求の範囲】
【請求項１】
グリセリン脂肪酸エステルである成分（Ａ）と脂肪酸アミドである成分（Ｂ）と脂肪族アミンエチレンオキサイド付加物である成分（Ｃ）とを含む防曇剤であって、
前記成分（Ａ）、前記成分（Ｂ）および前記成分（Ｃ）の合計重量に対する前記成分（Ｂ）の配合割合が３０〜７０重量％であり、
前記防曇剤のアミン価が５〜３５ｍｇＫＯＨ／ｇである、
熱可塑性樹脂用防曇剤。
【請求項２】
ポリグリセリン脂肪酸エステルである成分（Ｄ）をさらに含む、請求項１に記載の熱可塑性樹脂用防曇剤。
【請求項３】
前記成分（Ａ）、前記成分（Ｂ）、前記成分（Ｃ）及び成分（Ｄ）の合計重量に対する前記成分（Ｄ）の配合割合が５〜１５重量％である、請求項２に記載の熱可塑性樹脂用防曇剤
【請求項４】
前記成分（Ａ）が炭素数８〜２２の脂肪酸残基を有する、請求項１〜３のいずれかに記載の熱可塑性樹脂用防曇剤。
【請求項５】
前記成分（Ｂ）が下記一般式（２）で示される１級アミドである、請求項１〜４のいずれかに記載の熱可塑性樹脂用防曇剤。
Ｒ２ＣＯＮＨ２    （２）
（式中、Ｒ２はアルキル基、アルケニル基、アルカジエニル基またはアルキニル基であり、その炭素数は１５〜２１である。）
【請求項６】
前記成分（Ｃ）が下記一般式（３）で示される化合物である、請求項１〜５のいずれかに記載の熱可塑性樹脂用防曇剤。
【化１】
2016060909.tif 000006
（式中、Ｒ３はアルキル基、アルケニル基、アルカジエニル基またはアルキニル基であり、その炭素数は１６〜２２であり、ｎおよびｍは０以上でｎ＋ｍ＝２〜３を満足する数である。）
【請求項７】
前記成分（Ｄ）が平均重合度３〜１０のポリグリセリンのエステル誘導体であって、炭素数８〜２２の脂肪酸残基を有する、請求項２〜６のいずれかに記載の熱可塑性樹脂用防曇剤。
【請求項８】
熱可塑性樹脂および請求項１〜７のいずれかに記載の熱可塑性樹脂用防曇剤を含む、熱可塑性樹脂組成物。
【請求項９】
前記熱可塑性樹脂用防曇剤の含有率が熱可塑性樹脂に対して０．１〜３０重量％である、請求項８に記載の熱可塑性樹脂組成物。
【請求項１０】
熱可塑性樹脂がポリオレフィンである、請求項８または９に記載の熱可塑性樹脂組成物。
【請求項１１】
前記熱可塑性樹脂がポリプロピレンである、請求項８〜１０のいずれかに記載の熱可塑性樹脂組成物。
【請求項１２】
ポリプロピレンフィルムである、請求項８〜１１のいずれかに記載の熱可塑性樹脂組成物。
【請求項１３】
前記ポリプロピレンフィルムの表面の動摩擦係数が０．１５以下である、請求項１２に記載の熱可塑性樹脂組成物。
【発明の詳細な説明】
【技術分野】
【０００１】
本発明は熱可塑性樹脂用防曇剤およびそれを含有する熱可塑性樹脂組成物に関するものである。
【背景技術】
【０００２】
ポリオレフィン等の熱可塑性樹脂類は透明性、保温性、耐候性等に優れていることよりこれらを使用したシートやフィルムは包装材や産業用資材などに広く使用されてきた。
包装材の代表的なものとして、ポリオレフィン系フィルムが挙げられる。これらの包装に対しては、ポリオレフィン自体の加工特性を利用して、機能的に処理されるよう自動包装機を使用して包装されることが多い。近年これらの自動包装機の高速化が進んでおり、包装用フィルムに対する要求特性は高度化しつつある。要求特性の中で問題されることの多い項目として平滑性、特にフィルムフィルム間の動摩擦特性が挙げられる。
【０００３】
一方、ポリプロピレン等の熱可塑性樹脂は疎水性であり、樹脂表面のぬれ性が著しく低いため、周囲の温度や湿度変化により表面に微細な水滴が付着し、曇りが生じ、内容物が見えない、光透過が阻害される等の不都合が生じる場合がある。具体的には食品包装などでは内容物が見えなくなり、商品価値が減じるばかりではなく、結露した水滴が収納された食品に付着することにより、変質を促進してしまう。また、農業用ハウスではフィルムの曇りから太陽光不足による作物の発育不良、フィルム表面からの水滴落下による水枯れ病等の作物病害が起こるなど多くの問題となっていた。
【０００４】
これらの問題を解決するため、一般には界面活性剤を使用してフィルム表面の物性を変え、防曇性を賦与することにより解決する方法が取られてきた。界面活性剤による表面物性の改良としては、防曇剤をフィルム表面に塗布する方法、防曇剤をフィルム作成時に予め練り込む方法などがある。
【０００５】
防曇剤を塗布する方法は、初期防曇性に優れているが、その持続性に問題を抱えることが多く、加工工程が増加して経済的に不利な面も指摘されている。そのため、比較的長期間防曇性を維持でき、経済的である防曇剤を練り込む方法が採用されることが多く、ソルビタン脂肪酸エステル、グリセリン脂肪酸エステル、ポリグリセリン脂肪酸エステル等を使用して様々な配合処方により試みられてきた。
【０００６】
防曇性を必要とされる、野菜等の食品包装に関しても自動包装機が使用されることが多いが、上記の練り込み型防曇剤を使用したフィルムに関しては、防曇剤成分が表面にブリードアウトする現象のため、表面平滑性が損なわれることにより、高速の自動包装機を使用する際に問題となっている。また、防曇性が必要とされる高湿度条件において、ブリードアウトした防曇剤の白化現象による、フィルムの透明性低下が問題となっている。
【０００７】
平滑性、防曇性を向上させる目的として、例えば特許文献１ではグリセリンモノ脂肪酸エステル、ジグリセリン脂肪酸エステルおよびアルキルジエタノールアミンの３成分からなる防曇性に優れた帯電防止剤が提案されている。この防曇剤では、防曇性が一時的に発現するものの、時間経過によりブリード過多となることで起こるブリード物のためフィルムの平滑性および透明性低下が避けられない。
【０００８】
特許文献２では、フィルム表層に特定の粒子系を持つ非溶融物と、オルガノポリシロキサンを一定量含有する自動包装機に対応可能なポリオレフィン系樹脂フィルムについて提案しているが、このフィルムに関しては滑り性の改善のみにとどまり、防曇性に関する記載は無い。
【０００９】
【特許文献１】特開平９−２８６８７７号公報
【特許文献２】特開平９−１６９８５６号公報
【発明の開示】
【発明が解決しようとする課題】
【００１０】
本発明の目的は、野菜包装等にも対応可能な防曇性を持ちながら、高速の自動包装機等にも対応可能な優れた平滑性を併せ持つ、練り込み型の熱可塑性樹脂用防曇剤およびそれを含む熱可塑性樹脂組成物を提供することである。
【課題を解決するための手段】
【００１１】
本発明者らは鋭意研究を重ねた結果、数種の成分を配合した防曇剤を熱可塑性樹脂に練りこむことにより防曇性と優れた平滑性を併せ持つ熱可塑性樹脂組成物が得られることを発見し、本発明に到達した。
すなわち、本発明は、グリセリン脂肪酸エステルである成分（Ａ）と脂肪酸アミドである成分（Ｂ）と脂肪族アミンエチレンオキサイド付加物である成分（Ｃ）とを含む防曇剤であって、
前記成分（Ａ）、前記成分（Ｂ）および前記成分（Ｃ）の合計重量に対する前記成分（Ｂ）の配合割合が３０〜７０重量％であり、前記防曇剤のアミン価が５〜３５ｍｇＫＯＨ／ｇである、
熱可塑性樹脂用防曇剤である。
【００１２】
熱可塑性樹脂用防曇剤は、以下の（１）〜（６）の少なくとも１つを満足すると好ましい。
（１）ポリグリセリン脂肪酸エステルである成分（Ｄ）をさらに含む。
（２）前記成分（Ａ）、前記成分（Ｂ）、前記成分（Ｃ）及び成分（Ｄ）の合計重量に対する前記成分（Ｄ）の配合割合が５〜１５重量％である。
（３）前記成分（Ａ）が炭素数８〜２２の脂肪酸残基を有する。
（４）前記成分（Ｂ）が下記一般式（２）で示される１級アミドである。
Ｒ２ＣＯＮＨ２    （２）
（式中、Ｒ２はアルキル基、アルケニル基、アルカジエニル基またはアルキニル基であり、その炭素数は１５〜２１である。）
（５）前記成分（Ｃ）が下記一般式（３）で示される化合物である。
（６）前記成分（Ｄ）が平均重合度３〜１０のポリグリセリンのエステル誘導体であって、炭素数８〜２２の脂肪酸残基を有する。
【００１３】
【化１】
2016060909.tif 000002
【００１４】
（式中、Ｒ３はアルキル基、アルケニル基、アルカジエニル基またはアルキニル基であり、その炭素数は８〜２２であり、ｎおよびｍは０以上でｎ＋ｍ＝２〜３を満足する数である。）
本発明の熱可塑性樹脂組成物は、熱可塑性樹脂および上記熱可塑性樹脂用防曇剤を含む。熱可塑性樹脂組成物は、以下の（７）〜（１０）の少なくとも１つを満足すると好ましい。
（７）前記熱可塑性樹脂用帯電防止剤の含有率が前記熱可塑性樹脂に対して０．１〜３０重量％である。
（８）熱可塑性樹脂がポリオレフィンである。
（９）ポリプロピレンフィルムである。
（１０）また表面の動摩擦係数が０．１５以下である。
【発明の効果】
【００１５】
本発明の熱可塑性樹脂用防曇剤は、熱可塑性樹脂に対して防曇性と優れた平滑性及び透明性を与えることができる。熱可塑性樹脂組成物がポリプロピレンフィルムであると実用性が高い。
【発明を実施するための形態】
【００１６】
（熱可塑性樹脂用防曇剤）
本発明の熱可塑性樹脂用防曇剤は、成分（Ａ）、成分（Ｂ）、成分（Ｃ）を含む。それぞれの成分の内容について以下に説明する。
【００１７】
〔成分（Ａ）〕
成分（Ａ）はグリセリン脂肪酸エステルであり、本発明の防曇剤を熱可塑性樹脂に配合した際に、防曇性を即効的に発現させる成分である。
成分（Ａ）は、そのエステル化度の相違によって、グリセリンモノ脂肪酸エステル、グリセリンジ脂肪酸エステル、グリセリントリ脂肪酸エステルに分類され、いずれであってもよい。また、グリセリンモノ脂肪酸エステルとグリセリンジ脂肪酸エステルの混合物であるグリセリンセスキ脂肪酸エステルを使用しても良い。
成分（Ａ）がグリセリンモノ脂肪酸エステルであると、防曇即効性に効果があるため好ましい。エステル化度が増加するにつれて防曇即効性は低下する。しかし、エステル化度が増加すると、熱可塑性樹脂に対する相溶性が良好となる。
成分（Ａ）が炭素数８〜２２の脂肪酸残基を有すると、熱可塑性樹脂との相溶性が良く、透明性が高く、防曇性に優れるために好ましい。本発明において脂肪酸残基とは、脂肪酸（ＲＣＯＯＨ；たとえば、Ｒは炭化水素基）から水酸基を除いた有機基であるアシル基（ＲＣＯ−）を意味する。
【００１８】
脂肪酸残基の炭素数は、好ましくは１２〜１８、さらに好ましくは１４〜１８、特に好ましくは１６〜１８である。炭素数が８未満であると、熱可塑性樹脂との相溶性が悪くブリード過多による透明性不良を引き起こすことがある。一方、炭素数が２２を超えると、防曇性が不足することがある。
このような脂肪酸残基としては、下記一般式（１）で示される脂肪酸残基（Ａ）を挙げることができる。
【００１９】
Ｒ１ＣＯ−    （１）
（式中、Ｒ１は、アルキル基、アルケニル基、アルカジエニル基またはアルキニル基であり、その炭素数は７〜２１である。）
Ｒ１がアルキル基であると、固体粉末状の形態を取ることができ取り扱いが容易であるため好ましい。
【００２０】
成分（Ａ）としては、たとえば、グリセリンモノラウレート、グリセリンセスキラウレート、グリセリンモノミリステート、グリセリンセスキミリステート、グリセリンモノパルミテート、グリセリンセスキパルミテート、グリセリンモノステアレート、グリセリンセスキステアレート、グリセリンモノベヘネート、グリセリンセスキベヘネート等が挙げられ、１種または２種以上でもよい。
成分（Ａ）の製造方法については、特に限定はないが、たとえば、グリセリンと脂肪酸とをエステル化反応させたり、グリセリンエステルに脂肪酸エステルをエステル交換反応させたりして製造することができる。
【００２１】
〔成分（Ｂ）〕
成分（Ｂ）は脂肪酸アミドであり、本発明の防曇剤を熱可塑性樹脂に配合した際に、平滑性を発現させる成分である。成分（Ｂ）はアンモニア、１級アミンまたは２級アミン等と脂肪酸との脱水縮合物であって、アミンの種類によって、１級脂肪酸アミド、Ｎアルキル置換脂肪酸アミド、ビス脂肪酸アミドなどが挙げられるが、特に限定は無い。
成分（Ｂ）については平滑性の発現が即効的であることより、下記一般式（２）で示される１級脂肪酸アミドであることが好ましい。
Ｒ２ＣＯＮＨ２      （２）
（式中、Ｒ２はアルキル基、アルケニル基、アルカジエニル基またはアルキニル基であり、その炭素数は１５〜２１である。）
Ｒ２としては、一般的に入手が容易であり安定性がよいことより、アルキル基やアルケニル基が好ましく、平滑性向上効果が高いことより、アルケニル基がさらに好ましい。
Ｒ２の炭素数は、好ましくは１５〜２１であり、より好ましくは１７〜２１、さらに好ましくは２１である。Ｒ２の炭素数は１５未満でも２２以上であっても平滑性が劣る。
【００２２】
成分（Ｂ）の具体例としては、たとえば、パルミチン酸アミド、ステアリン酸アミド、オレイン酸アミド、ベヘニン酸アミド、エルカ酸アミド等が挙げられ、１種または２種以上でもよい。
成分（Ｂ）の製造方法については、特に限定はないが、たとえば、酸無水物や酸ハライドとアミンの反応や、アルコールとアミンを触媒存在下で直接反応させて製造することができる。
【００２３】
成分（Ｂ）の配合割合は平滑性と防曇性のバランスを取ることができるよう、前記成分（Ａ）、前記成分（Ｂ）および前記成分（Ｃ）の合計重量に対して３０〜７０重量％であり、好ましくは４０〜６０重量％、さらに好ましくは５０〜６０％重量である。配合割合が３０重量％未満であれば、平滑性が劣り、７０重量％を超えると表面が成分（Ｂ）で覆われるため、防曇性が発現しなくなる。
【００２４】
〔成分（Ｃ）〕
成分（Ｃ）は脂肪族アミンのエチレンオキサイド付加物であり、本発明の熱可塑性樹脂用防曇剤を熱可塑性樹脂に配合した際に、防曇性を付与する成分である。
成分（Ｃ）は脂肪族アミンのエチレンオキサイド付加物であり、下記一般式（３）で示される化合物であると防曇性に優れる。
【００２５】
【化１】
2016060909.tif 000003
【００２６】
（式中、Ｒ３はアルキル基、アルケニル基、アルカジエニル基またはアルキニル基であり、その炭素数は８〜２２であり、ｎおよびｍは０以上でｎ＋ｍ＝２〜３を満足する数である。）
【００２７】
Ｒ３としては、アルキル基やアルケニル基が好ましく、一般的に入手が容易であり安定性がよい。
Ｒ３の炭素数は、好ましくは８〜２２であり、より好ましくは８〜１８、さらに好ましくは１２〜１８、特に好ましくは１６〜１８である。Ｒ３の炭素数が８未満であると、熱可塑性樹脂に対する相溶性が悪化してブリード過多の原因となることがある。一方、Ｒ３の炭素数が２２を超えると、防曇性が低下することがある。
【００２８】
成分（Ｃ）の具体例としては、たとえば、ラウリルジエタノールアミン、ミリスチルジエタノールアミン、パルミチルジエタノールアミン、ステアリルジエタノールアミン、ＰＯＥ（３）ラウリルアミノエーテル等が挙げられ、１種または２種以上でもよい。
成分（Ｃ）の製造方法については、特に限定はないが、たとえば、脂肪族アミンに酸化エチレンを付加反応させて製造することができる。
【００２９】
成分（Ｃ）の配合比率については特に限定は無いが、平滑性とのバランスを取るために、防曇剤全体のアミン価は５〜３５ｍｇＫＯＨ／ｇであり、好ましくは１０〜３０ｍｇＫＯＨ／ｇ、さらに好ましくは２０〜３０ｍｇＫＯＨ／ｇである。防曇剤全体のアミン価が５ｍｇＫＯＨ／ｇ未満の場合は充分な防曇性を得ることができず、３５ｍｇＫＯＨ／ｇを超えると相溶性の悪化によるブリード過多のため平滑性が不良となる。
【００３０】
〔成分（Ｄ）〕
成分（Ｄ）は、ポリグリセリン脂肪酸エステルであり、本発明の熱可塑性樹脂用防曇剤を熱可塑性樹脂に配合した際に、ブリード過多に対して抑制効果を示す任意成分である。
成分（Ｄ）は、ポリグリセリンのエステル誘導体である。成分（Ｄ）を構成するポリグリセリンとしては、たとえば、ジグリセリン、トリグリセリン、テトラグリセリン、ペンタグリセリン、ヘキサグリセリン、ヘプタグリセリン、オクタグリセリン、ノナグリセリン、デカグリセリン等が挙げられ、１種または２種以上でもよい。
成分（Ｄ）を構成する脂肪酸としては、たとえば、ラウリン酸、ミリスチン酸、パルミチン酸、ステアリン酸、オレイン酸、ベヘニン酸等の脂肪酸等が挙げられ、１種または２種以上でもよい。
【００３１】
成分（Ｄ）には、広範囲のエステル化度のものを使用でき、モノエステル、ジエステル、トリエステル、テトラエステル等のいずれであってもよく、ポリグリセリンに対する脂肪酸の反応モル数が１．５や２．５のように中間的なエステル化度のものも使用できる。また、１種または２種以上から構成されていてもよい。
【００３２】
ポリグリセリンの平均重合度は、特に限定はないが、好ましくは３〜１０、さらに好ましくは４〜８、特に好ましくは４〜６である。ポリグリセリンの平均重合度が３未満であると、ブリード過多を起こし、熱可塑性樹脂用防曇剤を熱可塑性樹脂に配合して得られる組成物を成形すると外観不良の原因となることがある。一方、ポリグリセリンの平均重合度が１０を超えると、ブリード不良となり透明性が阻害されることがある。
【００３３】
成分（Ｄ）のエステル化度（ポリグリセリン１モルと反応する脂肪酸のモル数）をｙとし、ポリグリセリンの平均重合度をｘとしたとき、ｙ≦ｘ＋２の関係が成り立つ。熱可塑性樹脂用防曇剤の親水性が良好で、即効性に優れる観点から、ｙ＜ｘを満たすと好ましい。また、４≦ｘ≦６の場合、１≦ｙ≦３であると、即効性と過剰なブリードに対する抑制効果のバランスがとれるため特に好ましい。ｙ≧ｘであると防曇剤の疎水性が高くなりすぎ、即効性が損なわれることがある。
【００３４】
成分（Ｄ）の脂肪酸残基の炭素数は、好ましくは８〜２２、より好ましくは１２〜１８、さらに好ましくは１４〜１８、特に好ましくは１６〜１８である。炭素数が８を超えると熱可塑性樹脂との相溶性が悪くブリード過多による透明性不良を引き起こすことがある。一方、炭素数が２２を超えると、防曇性が不足することがある。
このような脂肪酸残基としては、下記一般式（４）で示される脂肪酸残基を挙げることができる。
【００３５】
Ｒ４ＣＯ−    （４）
（式中、Ｒ４は、アルキル基、アルケニル基、アルカジエニル基またはアルキニル基であり、Ｒ４の炭素数は７〜２１である。）
Ｒ４の炭素数は、取り扱いが容易で安定性の観点から、１２〜１８が好ましい。
成分（Ｄ）の製造方法については、特に限定はないが、たとえば、ポリグリセリンと脂肪酸とをエステル化反応させたり、ポリグリセリンエステルに脂肪酸エステルをエステル交換反応させたりして製造することができる。
【００３６】
成分（Ｄ）の配合割合は、平滑性と防曇性と透明性のバランスを取ることができる観点から、前記成分（Ａ）、前記成分（Ｂ）、前記成分（Ｃ）および前記成分（Ｄ）の合計重量に対して５〜１５重量％が好ましく、８〜１２重量％がより好ましい。配合割合が５重量％未満であれば、透明性が劣ることがあり、１５重量％を超えると防曇剤のブリードアウトが阻害され、全体の表面成分量が低下するため、防曇性、平滑性が発現しなくなることがある。
【００３７】
本発明の熱可塑性樹脂用防曇剤は、上記で説明した各成分をそれぞれ混合することによって製造される。混合方法については、特に限定はなく、各成分を一挙または順次に混合してもよく、予めいくつかの成分を混合しておいて、残りの成分と混合してもよい。各成分の混合は溶融混合で行ってもよいし、熱可塑性樹脂に混合してもよく、熱可塑性樹脂の成形加工時に混合してもよい。
本発明の熱可塑性樹脂用防曇剤において、対象とする熱可塑性樹脂としては、たとえば、低密度ポリエチレン、高密度ポリエチレン、直鎖状低密度ポリエチレン、ポリプロピレン等のポリオレフィン樹脂を挙げることができるが、なかでもポリプロピレンに対して最も効果的である。
【００３８】
（熱可塑性樹脂組成物）
本発明の熱可塑性樹脂組成物は、熱可塑性樹脂と上記で説明した熱可塑性樹脂用防曇剤とを含む。本発明の熱可塑性樹脂組成物に含まれる防曇剤の含有率について、特に限定はないが、熱可塑性樹脂に対して、好ましくは０．１〜３０重量％、さらに好ましくは０．３〜２０重量％、特に好ましくは０．５〜１０重量％である。防曇剤の含有率が０．１重量％未満であると、防曇性が低下し、透明性および平滑性を長時間維持できなくなることがある。一方、防曇剤の含有率が３０重量％を超えると、熱可塑性樹脂中での分散性が悪くなるため実質的に加工することが困難となることがある。
本発明の熱可塑性樹脂組成物は、成形材料の中間原料であるマスターバッチでもよいし、成形に用いられる成形材料でもよいし、フィルム、シート、成形品といった成形加工品でもよい。
以下、熱可塑性樹脂組成物が、マスターバッチの場合、成形材料の場合、成形加工品の場合等にそれぞれ分けて、熱可塑性樹脂組成物の製造方法を説明する。
【００３９】
〔マスターバッチ〕
マスターバッチは成形品の製造工程における中間原料であり、着色剤や樹脂性能改質剤等の添加剤を高濃度に含有した樹脂組成物である。樹脂ペレットにマスターバッチを混合すると、添加剤を含まない樹脂ペレットに添加剤を単独で混合するよりも、ハンドリング性良く混合することができる。また、マスターバッチを使用することにより、低濃度の添加剤であっても分散性良く樹脂中に均一に混合することが可能となる。
本発明の熱可塑性樹脂組成物がマスターバッチの場合、このマスターバッチを原料として成形材料を製造する上で、分散の均一性やハンドリング性を向上させる目的から、本発明の防曇剤の含有率は、熱可塑性樹脂に対して５〜３０重量％であり、好ましくは１０〜２０重量％である。防曇剤の含有率が５重量％未満では、成形材料や成形加工品を作製する際に均一な濃度での混合性を確保できないうえ、成形材料を製造する場合にマスターバッチが大量に必要となり、コスト高となる。一方、本発明の防曇剤の配合割合が３０重量％を超えると、相溶性不足によりマスターバッチの製造が困難になる。
【００４０】
マスターバッチは、本発明の効果を損なわない限りにおいて、酸化防止剤、紫外線吸収剤等の安定剤や、本発明記載の成分を除く防曇剤、帯電防止剤、脂肪酸アミド以外の滑剤、造核剤、顔料、無機充填剤、可塑剤、必要に応じてその他のポリオレフィン熱可塑性樹脂添加剤等を含有してもよい。
マスターバッチの製造方法としては、たとえば、通常のプラスチック成形機、すなわちバンバリーミキサー、ヘンシェルミキサー、ベント付スクリュー押出成形機、ニーダー等を使用して、熱可塑性樹脂と本発明の防曇剤とを溶融混練、冷却後、ペレタイズしマスターバッチを作製する方法等を挙げることができる。
【００４１】
〔成形材料〕
成形材料は、マスターバッチと同様に、本発明の効果を損なわない限りにおいて、他の添加剤等を含有してもよい。
成形材料の製造方法としては、防曇剤と熱可塑性樹脂とを単に溶融混練する方法や、前記マスターバッチと熱可塑性樹脂とを溶融混練する方法等を挙げることができる。成形材料の製造方法では、マスターバッチ製造と同様の通常のプラスチック成形機を用いることができる。
前記マスターバッチと熱可塑性樹脂とを溶融混練して成形材料を製造する場合、マスターバッチに含まれる樹脂と溶融混練で用いる熱可塑性樹脂とが必ずしも同じ種類の樹脂である必要はないが、両者の分散均一性を向上するため、マスターバッチに含まれる樹脂と熱可塑性樹脂とが相溶性を有していることが好ましく、マスターバッチの嵩比重と熱可塑性樹脂の嵩比重とが概略一致しているとさらに好ましい。
【００４２】
〔成形加工品〕
本発明の熱可塑性樹脂組成物が成形加工品の場合、成形加工品としては、たとえば、インフレーションフィルムや２軸延伸フィルム等のフィルム、シート、射出成形品、ブロー成形品など様々な形状の成形加工品を挙げることができるが、ポリプロピレンフィルムにおいて最も本発明の効果が発揮される。また、高速型自動包装機などを使用したフィルム加工の後工程における金属部との摩擦やフィルム同士の摩擦低減を考慮すると、ポリプロピレンフィルムの動摩擦係数を好ましくは０．１５以下、さらに好ましくは０．１０以下、特に好ましくは０．０５以下とすることが望まれる。
成形加工品の製造方法としては、前記成形材料を加熱溶融した状態で、射出成形、ブロー成形、押出成形、熱成形（２軸延伸加工等）する方法を挙げることができ、成形材料を成形する同様の方法であってもよい。
【００４３】
成形材料と成形加工品の製造は、連続して行なってもよく、たとえば、前記マスターバッチと熱可塑性樹脂を押出成形機で溶融混練、ついで、Ｔダイ、インフレーションダイ等によりフィルムに加工する方法が挙げられる。
【実施例】
【００４４】
以下の実施例および比較例で本発明を詳細に説明するが、本発明はこれらの実施例に限定されるものではない。
実施例における防曇剤や熱可塑性樹脂組成物の物性評価は、下記の方法にて実施した。
【００４５】
（アミン価）
防曇剤のアミン価を医薬部外品原料規格アミン価測定法第２法によって測定する。
なお、上記測定法は本願出願時に規定された測定法とする。
【００４６】
（防曇性）
容量１００ｍｌのガラス製ビーカーに３０℃の水を６０ｍｌ入れ、ビーカーの口を４０℃にて１日保管後の熱可塑性樹脂組成物の成形によって作製されたフィルムで密閉し塞いだ。次いで、５℃の恒温槽に入れ、２４時間後のフィルム内面への水滴の付着状態を目視で観察し、下記に示す評価基準に基づいて評価する。
○：全く水滴がなく、全面濡れた状態。
△：曇りはないが、大きな水滴が点在している状態。
×：全体的に白く曇って中身が見えにくい状態。
【００４７】
（フィルム透明性）
熱可塑性樹脂組成物の成形によって作製されたフィルムを、４０℃で１０日保管後に、色差・濁度測定器（日本電色工業製）を使用してフィルムのＨａｚｅ値およびΔＨａｚｅ（フィルム表面をエタノールで軽く洗い流す前後のＨａｚｅ値の差）を測定する。
【００４８】
（フィルム平滑性）
熱可塑性樹脂組成物の成形によって作製されたフィルムについて、４０℃にて１日保管後の動摩擦係数（μｄ）を摩擦測定機ＴＲ−２（東洋精機製）を使用してＪＩＳ  Ｋ７１２５−ＩＳＯ  ８２９５（プラスチック−フィルムおよびシート−摩擦係数試験法）に従って測定する。なお、測定条件は温湿度２０℃×４５％、Ｒ．Ｈ．である。
【００４９】
（実施例１）
表１に示す配合割合にて成分（Ａ）〜成分（Ｃ）を溶融混合して防曇剤を調製した。
次いで、ポリプロピレン（ホモポリマー、ＭＦＲ＝２．５ｇ／１０ｍｉｎ）を準備し、上記防曇剤の含有率がポリプロピレンに対して１０重量％となるように、防曇剤を混合し、二軸押出成形機にて２３０℃で溶融混練して、ストランドを得た。得られたストランドをペレタイザーでカットして、マスターバッチを作製した。
【００５０】
次いで、得られたマスターバッチおよび別に用意したポリプロピレンを混合して押出原料を調製し、二軸押出成形機にて２３０℃で溶融混練し、Ｔダイより押出した。ここで、押出原料は、防曇剤の含有率がポリプロピレンに対して１．０重量％となるように、マスターバッチおよび別に用意したポリプロピレンの量を調整して調製した。
Ｔダイより押出された押出物をＴダイより押出した後、一軸延伸して厚さ２０μｍのフィルムに成形した。得られたフィルムについて、防曇性、平滑性および透明性を評価し、その結果を表１に示す。
【００５１】
（実施例２〜１０および比較例１〜５）
実施例２〜１０および比較例１〜５では、実施例１の配合割合を、それぞれ、表１および２に示す配合割合に変更する以外は実施例１と同様にして、防曇剤をそれぞれ調製し、マスターバッチを作製し、フィルムを成形した。得られたフィルムについて、実施例１と同様にして、防曇性、平滑性および透明性をそれぞれ評価し、その結果を表１および２に示す。
【００５２】
【表１】
2016060909.tif 000004
【００５３】
【表２】
2016060909.tif 000005
【００５４】
表１に示す評価結果より、本発明の熱可塑性樹脂用防曇剤では、フィルム評価にて、防曇性良好であり、熱可塑性樹脂に対して即効的な防曇性を付与することを確認できた。また、本発明の熱可塑性樹脂組成物は、平滑性にも優れておりフィルム平滑性の測定より動摩擦係数が０．１５以下となっていることが確認できた。フィルムの経時的な評価としては、４０℃１週間の条件にてΔＨａｚｅ値が０．２以下となっており、優れた透明性を長時間維持できることが確認された。
それに対して、比較例１および２では、成分（Ｂ）の含有量が７０重量％を超えており、防曇性不良となり、本発明と比較すると劣る結果となった。一方、比較例３では、成分（Ｂ）の含有量が３０重量％より低いため十分な平滑性が得られない結果となった。比較例４では、成分（Ｃ）を含有しないためアミン価が０ｍｇＫＯＨ／ｇとなり、十分な防曇性が得られない結果となった。比較例５では、防曇剤のアミン価が３５ｍｇＫＯＨ／ｇを超えているため透明性の阻害および平滑性の不良が観察された。